(57)【特許請求の範囲】
【請求項１】
少なくとも１種の式（Ｉ）のジアルキルホスフィン酸
【化１】
0006391094.tif 000007
［式中、
Ｒ１、Ｒ２は、同じかまたは異なっており、そしてエチル、ｎ−プロピル、イソプロピル、ｎ−ブチル、イソブチル、ｔｅｒｔ−ブチル、ｎ−ペンチル、イソペンチル、ｎ−ヘキシル、またはイソヘキシルを意味する］
と、それとは異なる少なくとも１種の式（ＩＩ）のジアルキルホスフィン酸
【化２】
0006391094.tif 000008
［式中、
Ｒ３、Ｒ４は、同じかまたは異なっており、そしてエチル、ｎ−プロピル、イソプロピル、ｎ−ブチル、イソブチル、ｔｅｒｔ−ブチル、ｎ−ペンチル、イソペンチル、ｎ−ヘキシル、またはイソヘキシルを意味する］
との混和物であって、但し、基Ｒ３およびＲ４のうちの少なくとも一つは、Ｒ１およびＲ２と異なっており、式（Ｉ）のジアルキルホスフィン酸を９０〜９９．９重量％およびそれとは異なる式（ＩＩ）のジアルキルホスフィン酸を１０〜０．１重量％含み、前記の少なくとも１種の式（Ｉ）のジアルキルホスフィン酸がジエチルホスフィン酸であり、かつ前記の少なくとも１種の式（ＩＩ）のジアルキルホスフィン酸がブチル−エチルホスフィン酸である混和物の、エポキシ樹脂のリン変性のための使用。
【請求項２】
混和物が、式（Ｉ）のジアルキルホスフィン酸を９５〜９９．９重量％およびそれとは異なる式（ＩＩ）のジアルキルホスフィン酸を５〜０．１重量％含むことを特徴とする、請求項１に記載の使用。
【請求項３】
混和物が、式（Ｉ）のジアルキルホスフィン酸を９８〜９９．９重量％およびそれとは異なる式（ＩＩ）のジアルキルホスフィン酸を２〜０．１重量％含むことを特徴とする、請求項１または２に記載の使用。
【発明の詳細な説明】
【技術分野】
【０００１】
本発明は、少なくとも１種のジアルキルホスフィン酸と、それとは異なる他の少なくとも一種のジアルキルホスフィン酸との混和物、それの製造方法及び使用に関する。
【０００２】
様々な機器、例えばコンピュータ、カメラ、携帯電話、ＬＣＤディスプレイ、ＴＦＴディスプレイ、およびその他の電子機器においてますます使用が増えているプリント基板を製造する際には、様々な材料、とりわけプラスチックが用いられる。このプラスチックに属するのは、なかでも熱硬化性材料、ガラス繊維強化熱硬化性材料、および熱可塑性材料である。エポキシ樹脂が、その優れた特性の故に非常に頻繁に利用されている。
【０００３】
対応する規格（ＩＰＣ−４１０１、リジッドおよび多層プリント基板のための基材に関する仕様書）に基づき、これらのプリント基板は難燃加工または耐炎加工されなければならない。
【０００４】
プリント基板を製造する際にはプリント基板の熱膨張が問題になる。プリント基板の電子機器製造の条件は、プリント基板が損傷または変形なく高い熱負荷に耐えることを要求している。プリント基板上への導体路の敷設（鉛フリーのはんだ付け）は、最高で約２６０℃の温度で行われる。
【０００５】
したがって、プリント基板が熱ストレス下で歪まず、かつ製品が寸法安定性を維持することが重要である。
【０００６】
殊に、熱膨張は既にプリプレグ（予備含浸繊維を意味するｐｒｅｉｍｐｒｅｇｎａｔｅｄ  ｆｉｂｒｅｓの短縮形）およびラミネートの際にも重要である。なぜならプリプレグおよびラミネートはプリント基板の未加工形態つまり前段階だからである。
【０００７】
したがって、優良で寸法安定性の製品（完成したプリント基板）を得るには、被検体の熱膨張を最小化することが肝要である。
【発明の概要】
【発明が解決しようとする課題】
【０００８】
本発明の課題は、プリプレグ、プリント基板、およびラミネートのためのプラスチックを、仮に熱膨張するとしても非常に僅かにしか熱膨張せず、寸法安定性が満たされるように加工することである。
【課題を解決するための手段】
【０００９】
上記の課題は、少なくとも１種の式（Ｉ）のジアルキルホスフィン酸
【００１０】
【化１】
0006391094.tif 000002
［式中、
Ｒ１、Ｒ２は、同じかまたは異なっており、そしてＣ１〜Ｃ１８アルキル、Ｃ２〜Ｃ１８アルケニル、Ｃ６〜Ｃ１８アリール、Ｃ７〜Ｃ１８アルキル−アリールを意味する］
と、それとは異なる少なくとも１種の式（ＩＩ）のジアルキルホスフィン酸
【００１１】
【化２】
0006391094.tif 000003
［式中、
Ｒ３、Ｒ４は、同じかまたは異なっており、そしてＣ１〜Ｃ１８アルキル、Ｃ２〜Ｃ１８アルケニル、Ｃ６〜Ｃ１８アリール、および／またはＣ７〜Ｃ１８アルキル−アリールを意味する］
との混合物であって、但し、基Ｒ３およびＲ４のうちの少なくとも一つは、Ｒ１およびＲ２と異なっている、混合物によって解決される。
【発明を実施するための形態】
【００１２】
好ましくは、Ｒ１およびＲ２は、同じかまたは異なっており、メチル、エチル、ｎ−プロピル、イソプロピル、ｎ−ブチル、イソブチル、ｔｅｒｔ−ブチル、ｎ−ペンチル、イソペンチル、ｎ−ヘキシル、イソヘキシル、および／またはフェニルを意味する。
【００１３】
好ましくは、Ｒ３およびＲ４は、同じかまたは異なっており、そしてメチル、エチル、ｎ−プロピル、イソプロピル、ｎ−ブチル、イソブチル、ｔｅｒｔ−ブチル、ｎ−ペンチル、イソペンチル、ｎ−ヘキシル、イソヘキシルおよび／またはフェニルを意味し、但し、基Ｒ３とＲ４のうちの少なくとも一つはＲ１およびＲ２と異なっている。
【００１４】
好ましくは、混和物は式（Ｉ）のジアルキルホスフィン酸を０．１〜９９．９重量％およびそれとは異なる式（ＩＩ）のジアルキルホスフィン酸を９９．９〜０．１重量％含有している。
【００１５】
より好ましいものは、式（Ｉ）のジアルキルホスフィン酸を４０〜９９．９重量％およびそれとは異なる式（ＩＩ）のジアルキルホスフィン酸を６０〜０．１重量％含有している混和物である。
【００１６】
更に好ましいものは、式（Ｉ）のジアルキルホスフィン酸を６０〜９９．９重量％およびそれとは異なる式（ＩＩ）のジアルキルホスフィン酸を４０〜０．１重量％含有している混和物である。
【００１７】
また、式（Ｉ）のジアルキルホスフィン酸を８０〜９９．９重量％およびそれとは異なる式（ＩＩ）のジアルキルホスフィン酸を２０〜０．１重量％含有している混和物も好ましい。
【００１８】
また同様に、式（Ｉ）のジアルキルホスフィン酸を９０〜９９．９重量％およびそれとは異なる式（ＩＩ）のジアルキルホスフィン酸を１０〜０．１重量％含有する混和物も好ましい。
【００１９】
加えて、式（Ｉ）のジアルキルホスフィン酸を９５〜９９．９重量％およびそれとは異なる式（ＩＩ）のジアルキルホスフィン酸を５〜０．１重量％含有する混和物も好ましい。
【００２０】
しかし、式（Ｉ）のジアルキルホスフィン酸を９８〜９９．９重量％およびそれとは異なる式（ＩＩ）のジアルキルホスフィン酸を２〜０．１重量％含有する混和物が特に好ましい。
【００２１】
好ましくは、ジアルキルホスフィン酸は、ジエチルホスフィン酸、エチル−プロピルホスフィン酸、エチル−ブチルホスフィン酸、エチル−ペンチルホスフィン酸、エチル−ヘキシルホスフィン酸、ジプロピルホスフィン酸、プロピル−ブチルホスフィン酸、プロピル−ペンチルホスフィン酸、プロピル−ヘキシルホスフィン酸、ジブチルホスフィン酸、ブチル−ペンチルホスフィン酸、ブチル−ヘキシルホスフィン酸、ジペンチルホスフィン酸、ペンチル−ヘキシルホスフィン酸および／またはジヘキシルホスフィン酸である。
【００２２】
本発明において特に好ましいものは、ジエチルホスフィン酸を９８〜９９．９重量％およびブチル−エチルホスフィン酸を２〜０．１重量％含有する混和物である。
【００２３】
好ましくは、本発明の混和物はさらに少なくとも１種の相乗剤を含有しており、この際、相乗剤は、窒素含有化合物、例えばメレム、メラム、メロン、ホウ酸メラミン、シアヌル酸メラミン、リン酸メラミン、リン酸ジメラミン、三リン酸ペンタメラミン、二リン酸トリメラミン、三リン酸テトラキスメラミン、五リン酸ヘキサキスメラミン、二リン酸メラミン、四リン酸メラミン、ピロリン酸メラミン、ポリリン酸メラミン、ポリリン酸メラム、ポリリン酸メレム、および／またはポリリン酸メロンであり；
アルミニウム化合物、例えば水酸化アルミニウム、ハロイサイト、サファイア製品、ベーマイト、ナノベーマイトであり；
マグネシウム化合物、例えば水酸化マグネシウムであり；
スズ化合物、例えば酸化スズであり；
アンチモン化合物、例えば酸化アンチモンであり；
亜鉛化合物、例えば酸化亜鉛、水酸化亜鉛、酸化亜鉛水和物、炭酸亜鉛、スズ酸亜鉛、ヒドロキシスズ酸亜鉛、ケイ酸亜鉛、リン酸亜鉛、ホウリン酸亜鉛、ホウ酸亜鉛、および／またはモリブデン酸亜鉛であり；
ケイ素化合物、例えばシリケートおよび／またはシリコーンであり；
リン化合物、例えばホスフィン酸およびその塩、ホスホン酸およびその塩、ならびに／またはホスフィンオキシド、ホスファゼンおよび／または（ピロ）リン酸ピペラジン類であり；
カルボジイミド、ピペラジン類、（ポリ−）イソシアナート、スチレン−アクリルポリマー、および／またはカルビニルビスカプロラクタムであり；
トリス（ヒドロキシエチル）イソシアヌラートと芳香族ポリカルビン酸のオリゴマーエステル、またはベンゾグアナミン、アセトグアナミン、トリス（ヒドロキシエチル）イソシアヌラート、アラントイン、グリコウリル、シアヌラート、シアヌラート・エポキシド化合物、シアヌル酸尿素、ジシアンアミド、グアニジン、リン酸グアニジン、および／または硫酸グアニジンの群からの窒素含有化合物、
である。
【００２４】
好ましくは、混和物は、請求項１〜７のいずれか一つに記載の少なくとも１種の式（Ｉ）のジアルキルホスフィン酸と少なくとも１種の式（ＩＩ）のそれとは異なるジアルキルホスフィン酸の混和物を９９〜１重量％および相乗剤を１〜９９重量％含有している。
【００２５】
本発明は、請求項１〜１２のいずれか一つに記載の混和物の製造方法であって、リン源を開始剤およびオレフィンと反応させ、そしてそうしてアルキル化されたリン化合物を鉱酸で処理し、そして濃縮及び仕上げ処理によって、少なくとも１種の式（Ｉ）のジアルキルホスフィン酸とそれとは異なる少なくとも１種の式（ＩＩ）のジアルキルホスフィン酸との混合物に転化することを特徴とする、前記方法にも関する。
【００２６】
好ましくは、リン源はホスフィン酸塩であり、オレフィンはエチレンであり、鉱酸は硫酸または塩酸であり、そしてラジカル開始剤は、２，２’−アゾビス（２−アミジノプロパン）二塩酸塩、２，２’−アゾビス（Ｎ，Ｎ’−ジメチレンイソブチルアミジン）二塩酸塩、アゾビス（イソブチロニトリル）、４，４’アゾビス（４−シアノペンタン酸）、および／もしくは２，２’アゾビス（２−メチルブチロニトリル）であり、または過酸化水素、ペルオキソ二硫酸アンモニウム、ペルオキソ二硫酸カリウム、ジベンゾイルペルオキシド、ジ−ｔｅｒｔ−ブチルペルオキシド、過酢酸、ジイソブチリルペルオキシド、クメンペルオキシネオデカノアート、ｔｅｒｔ−ブチルペルオキシネオデカノアート、ｔｅｒｔ−ブチルペルオキシピバラート、ｔｅｒｔ−アミルペルオキシピバラート、ジプロピルペルオキシジカルボナート、ジブチルペルオキシジカルボナート、ジミリスチルペルオキシジカルボナート、ジラウロイルペルオキシド、１，１，３，３−テトラメチルブチルペルオキシ−２−エチルヘキサノアート、ｔｅｒｔ−アミルペルオキシ−２−エチルヘキシルカルボナート、ｔｅｒｔ−ブチルペルオキシイソブチラート、１，１−ジ−（ｔｅｒｔ−ブチルペルオキシ）シクロヘキサン、ｔｅｒｔ−ブチルペルオキシベンゾアート、ｔｅｒｔ−ブチルペルオキシアセタート、ｔｅｒｔ−ブチルペルオキシジエチルアセタート、ｔｅｒｔ−ブチルペルオキシイソプロピルカルボナート、２，２−ジ−（ｔｅｒｔ−ブチルペルオキシ）ブタン、ｔｅｒｔ−アミルヒドロペルオキシド、および／もしくは２，５−ジメチル−２，５−ジ−（ｔｅｒｔ−ブチルペルオキシ）ヘキサンである。
【００２７】
好ましくは、該方法は、ホスフィン酸ナトリウムをエチレンと、次いで希硫酸と反応させ、濃縮し、濾過しそして蒸留して、ジエチルホスフィン酸とブチル−エチルホスフィン酸との混和物を得るように行われる。
【００２８】
好ましくは、反応は溶剤中で行われ、そしてこの溶剤はアルコール、酸または水である。
【００２９】
好ましくは、反応温度は５０℃と１５０℃との間である。
【００３０】
本発明は、他の合成用の中間体、結合剤、エポキシ樹脂、ポリウレタンおよび不飽和ポリエステル樹脂の硬化時の架橋剤または促進剤、ポリマー安定剤、植物保護剤、金属イオン封鎖剤、鉱油用添加剤、腐食防止剤としての、または洗濯洗剤および洗浄剤の用途ならびに電子機器の用途における、請求項１〜１２のいずれか一つに記載の混和物の使用を包含する。
【００３１】
特に本発明は、難燃剤、とりわけ透明塗料および発泡性防炎塗料用の難燃剤、木材およびその他のセルロース含有製品用の難燃剤、ポリマー用の反応性および／または非反応性難燃剤としての、難燃化ポリマー成形材料の製造のための、難燃化ポリマー成形体の製造のための、ならびに／またはポリエステルとセルロース単一布およびセルロース混紡布の含浸による難燃加工をするための、ならびに相乗剤としての、請求項１〜１４のいずれか一つに記載の混和物の使用を包含する。
【００３２】
本発明は、請求項１〜１４のいずれか一つに記載の混和物を０．５〜４５重量％、熱可塑性もしくは熱硬化性のポリマーまたはこれらの混和物を０．５〜９９．５重量％、添加剤を０〜５５重量％、および充填剤または強化材料を０〜５５重量％含有しており、これら成分の合計が１００重量％になる、難燃化された熱可塑性または熱硬化性のポリマー成形材料、ポリマー成形体、ポリマーフィルム、ポリマー糸、およびポリマー繊維にも関する。
【００３３】
最後に本発明は、請求項１〜１４のいずれか一つに記載の混和物を１〜３０重量％、熱可塑性もしくは熱硬化性のポリマーまたはこれらの混和物を１０〜９５重量％、添加剤を２〜３０重量％、および充填剤または強化材料を２〜３０重量％含有しており、これら成分の合計が１００重量％になる、難燃化された熱可塑性または熱硬化性のポリマー成形材料、ポリマー成形体、ポリマーフィルム、ポリマー糸、およびポリマー繊維にも関する。
【００３４】
少なくとも１種の式（Ｉ）のジアルキルホスフィン酸と、それとは異なる少なくとも１種の式（ＩＩ）のジアルキルホスフィン酸との混和物であって、ただし基Ｒ３およびＲ４のうちの少なくとも一つが、Ｒ１およびＲ２と異なっている混和物が特許請求される。これは、Ｒ３とＲ４のうちいずれかがＲ１およびＲ２と異なっているか、または両方、すなわちＲ３とＲ４の両方がＲ１およびＲ２と異なっていることを意味する。
【００３５】
好ましくは、少なくとも１種の式（Ｉ）のジアルキルホスフィン酸とそれとは異なる式（ＩＩ）のジアルキルホスフィン酸との混和物は、
ジメチルホスフィン酸とメチル−エチル−ホスフィン酸、
ジメチルホスフィン酸とメチル−プロピル−ホスフィン酸、
ジメチルホスフィン酸とメチル−ブチル−ホスフィン酸、
ジメチルホスフィン酸とメチル−ペンチル−ホスフィン酸、
ジメチルホスフィン酸とメチル−ヘキシル−ホスフィン酸、
ジメチルホスフィン酸とエチル−エチル−ホスフィン酸、
ジメチルホスフィン酸とエチル−プロピル−ホスフィン酸、
ジメチルホスフィン酸とエチル−ブチル−ホスフィン酸、
ジメチルホスフィン酸とエチル−ペンチル−ホスフィン酸、
ジメチルホスフィン酸とエチル−ヘキシル−ホスフィン酸、
ジメチルホスフィン酸とプロピル−プロピル−ホスフィン酸、
ジメチルホスフィン酸とプロピル−ブチル−ホスフィン酸、
ジメチルホスフィン酸とプロピル−ペンチル−ホスフィン酸、
ジメチルホスフィン酸とプロピル−ヘキシル−ホスフィン酸、
ジメチルホスフィン酸とブチル−ブチル−ホスフィン酸、
ジメチルホスフィン酸とブチル−ペンチル−ホスフィン酸、
ジメチルホスフィン酸とブチル−ヘキシル−ホスフィン酸、
ジメチルホスフィン酸とペンチル−ペンチル−ホスフィン酸、
ジメチルホスフィン酸とペンチル−ヘキシル−ホスフィン酸、
ジメチルホスフィン酸とヘキシル−ヘキシル−ホスフィン酸、
ジエチルホスフィン酸とメチル−エチル−ホスフィン酸、
ジエチルホスフィン酸とメチル−プロピル−ホスフィン酸、
ジエチルホスフィン酸とメチル−ブチル−ホスフィン酸、
ジエチルホスフィン酸とメチル−ペンチル−ホスフィン酸、
ジエチルホスフィン酸とメチル−ヘキシル−ホスフィン酸、
ジエチルホスフィン酸とエチル−プロピル−ホスフィン酸、
ジエチルホスフィン酸とエチル−ブチル−ホスフィン酸、
ジエチルホスフィン酸とエチル−ペンチル−ホスフィン酸、
ジエチルホスフィン酸とエチル−ヘキシル−ホスフィン酸、
ジエチルホスフィン酸とプロピル−プロピル−ホスフィン酸、
ジエチルホスフィン酸とプロピル−ブチル−ホスフィン酸、
ジエチルホスフィン酸とプロピル−ペンチル−ホスフィン酸、
ジエチルホスフィン酸とプロピル−ヘキシル−ホスフィン酸、
ジエチルホスフィン酸とブチル−ブチル−ホスフィン酸、
ジエチルホスフィン酸とブチル−ペンチル−ホスフィン酸、
ジエチルホスフィン酸とブチル−ヘキシル−ホスフィン酸、
ジエチルホスフィン酸とペンチル−ペンチル−ホスフィン酸、
ジエチルホスフィン酸とペンチル−ヘキシル−ホスフィン酸、
ジエチルホスフィン酸とヘキシル−ヘキシル−ホスフィン酸、
ジプロピルホスフィン酸とメチル−エチル−ホスフィン酸、
ジプロピルホスフィン酸とメチル−プロピル−ホスフィン酸、
ジプロピルホスフィン酸とメチル−ブチル−ホスフィン酸、
ジプロピルホスフィン酸とメチル−ペンチル−ホスフィン酸、
ジプロピルホスフィン酸とメチル−ヘキシル−ホスフィン酸、
ジプロピルホスフィン酸とエチル−プロピル−ホスフィン酸、
ジプロピルホスフィン酸とエチル−ブチル−ホスフィン酸、
ジプロピルホスフィン酸とエチル−ペンチル−ホスフィン酸、
ジプロピルホスフィン酸とエチル−ヘキシル−ホスフィン酸、
ジプロピルホスフィン酸とプロピル−ブチル−ホスフィン酸、
ジプロピルホスフィン酸とプロピル−ペンチル−ホスフィン酸、
ジプロピルホスフィン酸とプロピル−ヘキシル−ホスフィン酸、
ジプロピルホスフィン酸とブチル−ブチル−ホスフィン酸、
ジプロピルホスフィン酸とブチル−ペンチル−ホスフィン酸、
ジプロピルホスフィン酸とブチル−ヘキシル−ホスフィン酸、
ジプロピルホスフィン酸とペンチル−ペンチル−ホスフィン酸、
ジプロピルホスフィン酸とペンチル−ヘキシル−ホスフィン酸、
ジプロピルホスフィン酸とヘキシル−ヘキシル−ホスフィン酸、
ジブチルホスフィン酸とメチル−エチル−ホスフィン酸、
ジブチルホスフィン酸とメチル−プロピル−ホスフィン酸、
ジブチルホスフィン酸とメチル−ブチル−ホスフィン酸、
ジブチルホスフィン酸とメチル−ペンチル−ホスフィン酸、
ジブチルホスフィン酸とメチル−ヘキシル−ホスフィン酸、
ジブチルホスフィン酸とエチル−プロピル−ホスフィン酸、
ジブチルホスフィン酸とエチル−ブチル−ホスフィン酸、
ジブチルホスフィン酸とエチル−ペンチル−ホスフィン酸、
ジブチルホスフィン酸とエチル−ヘキシル−ホスフィン酸、
ジブチルホスフィン酸とプロピル−ブチル−ホスフィン酸、
ジブチルホスフィン酸とプロピル−ペンチル−ホスフィン酸、
ジブチルホスフィン酸とプロピル−ヘキシル−ホスフィン酸、
ジブチルホスフィン酸とブチル−ペンチル−ホスフィン酸、
ジブチルホスフィン酸とブチル−ヘキシル−ホスフィン酸、
ジブチルホスフィン酸とペンチル−ペンチル−ホスフィン酸、
ジブチルホスフィン酸とペンチル−ヘキシル−ホスフィン酸、
ジブチルホスフィン酸とヘキシル−ヘキシル−ホスフィン酸、
ジペンチルホスフィン酸とメチル−エチル−ホスフィン酸、
ジペンチルホスフィン酸とメチル−プロピル−ホスフィン酸、
ジペンチルホスフィン酸とメチル−ブチル−ホスフィン酸、
ジペンチルホスフィン酸とメチル−ペンチル−ホスフィン酸、
ジペンチルホスフィン酸とメチル−ヘキシル−ホスフィン酸、
ジペンチルホスフィン酸とエチル−プロピル−ホスフィン酸、
ジペンチルホスフィン酸とエチル−ブチル−ホスフィン酸、
ジペンチルホスフィン酸とエチル−ペンチル−ホスフィン酸、
ジペンチルホスフィン酸とエチル−ヘキシル−ホスフィン酸、
ジペンチルホスフィン酸とプロピル−ブチル−ホスフィン酸、
ジペンチルホスフィン酸とプロピル−ペンチル−ホスフィン酸、
ジペンチルホスフィン酸とプロピル−ヘキシル−ホスフィン酸、
ジペンチルホスフィン酸とブチル−ペンチル−ホスフィン酸、
ジペンチルホスフィン酸とブチル−ヘキシル−ホスフィン酸、
ジペンチルホスフィン酸とペンチル−ヘキシル−ホスフィン酸、
ジペンチルホスフィン酸とヘキシル−ヘキシル−ホスフィン酸、
ジヘキシルホスフィン酸とメチル−エチル−ホスフィン酸、
ジヘキシルホスフィン酸とメチル−プロピル−ホスフィン酸、
ジヘキシルホスフィン酸とメチル−ブチル−ホスフィン酸、
ジヘキシルホスフィン酸とメチル−ペンチル−ホスフィン酸、
ジヘキシルホスフィン酸とメチル−ヘキシル−ホスフィン酸、
ジヘキシルホスフィン酸とエチル−プロピル−ホスフィン酸、
ジヘキシルホスフィン酸とエチル−ブチル−ホスフィン酸、
ジヘキシルホスフィン酸とエチル−ペンチル−ホスフィン酸、
ジヘキシルホスフィン酸とエチル−ヘキシル−ホスフィン酸、
ジヘキシルホスフィン酸とプロピル−ブチル−ホスフィン酸、
ジヘキシルホスフィン酸とプロピル−ペンチル−ホスフィン酸、
ジヘキシルホスフィン酸とプロピル−ヘキシル−ホスフィン酸、
ジヘキシルホスフィン酸とブチル−ペンチル−ホスフィン酸、
ジヘキシルホスフィン酸とブチル−ヘキシル−ホスフィン酸、
ジヘキシルホスフィン酸とペンチル−ヘキシル−ホスフィン酸、
メチル−エチル−ホスフィン酸とメチル−プロピル−ホスフィン酸、
メチル−エチル−ホスフィン酸とメチル−ブチル−ホスフィン酸、
メチル−エチル−ホスフィン酸とメチル−ペンチル−ホスフィン酸、
メチル−エチル−ホスフィン酸とメチル−ヘキシル−ホスフィン酸、
メチル−エチル−ホスフィン酸とエチル−プロピル−ホスフィン酸、
メチル−エチル−ホスフィン酸とエチル−ブチル−ホスフィン酸、
メチル−エチル−ホスフィン酸とエチル−ペンチル−ホスフィン酸、
メチル−エチル−ホスフィン酸とエチル−ヘキシル−ホスフィン酸、
メチル−エチル−ホスフィン酸とプロピル−ブチル−ホスフィン酸、
メチル−エチル−ホスフィン酸とプロピル−ペンチル−ホスフィン酸、
メチル−エチル−ホスフィン酸とプロピル−ヘキシル−ホスフィン酸、
メチル−エチル−ホスフィン酸とブチル−ペンチル−ホスフィン酸、
メチル−エチル−ホスフィン酸とブチル−ヘキシル−ホスフィン酸、
メチル−エチル−ホスフィン酸とペンチル−ヘキシル−ホスフィン酸、
メチル−プロピル−ホスフィン酸とメチル−ブチル−ホスフィン酸、
メチル−プロピル−ホスフィン酸とメチル−ペンチル−ホスフィン酸、
メチル−プロピル−ホスフィン酸とメチル−ヘキシル−ホスフィン酸、
メチル−プロピル−ホスフィン酸とエチル−プロピル−ホスフィン酸、
メチル−プロピル−ホスフィン酸とエチル−ブチル−ホスフィン酸、
メチル−プロピル−ホスフィン酸とエチル−ペンチル−ホスフィン酸、
メチル−プロピル−ホスフィン酸とエチル−ヘキシル−ホスフィン酸、
メチル−プロピル−ホスフィン酸とプロピル−ブチル−ホスフィン酸、
メチル−プロピル−ホスフィン酸とプロピル−ペンチル−ホスフィン酸、
メチル−プロピル−ホスフィン酸とプロピル−ヘキシル−ホスフィン酸、
メチル−プロピル−ホスフィン酸とブチル−ペンチル−ホスフィン酸、
メチル−プロピル−ホスフィン酸とブチル−ヘキシル−ホスフィン酸、
メチル−プロピル−ホスフィン酸とペンチル−ヘキシル−ホスフィン酸、
メチル−ブチル−ホスフィン酸とメチル−ペンチル−ホスフィン酸、
メチル−ブチル−ホスフィン酸とメチル−ヘキシル−ホスフィン酸、
メチル−ブチル−ホスフィン酸とエチル−プロピル−ホスフィン酸、
メチル−ブチル−ホスフィン酸とエチル−ブチル−ホスフィン酸、
メチル−ブチル−ホスフィン酸とエチル−ペンチル−ホスフィン酸、
メチル−ブチル−ホスフィン酸とエチル−ヘキシル−ホスフィン酸、
メチル−ブチル−ホスフィン酸とプロピル−ブチル−ホスフィン酸、
メチル−ブチル−ホスフィン酸とプロピル−ペンチル−ホスフィン酸、
メチル−ブチル−ホスフィン酸とプロピル−ヘキシル−ホスフィン酸、
メチル−ブチル−ホスフィン酸とブチル−ペンチル−ホスフィン酸、
メチル−ブチル−ホスフィン酸とブチル−ヘキシル−ホスフィン酸、
メチル−ブチル−ホスフィン酸とペンチル−ヘキシル−ホスフィン酸、
メチル−ペンチル−ホスフィン酸とメチル−ヘキシル−ホスフィン酸、
メチル−ペンチル−ホスフィン酸とエチル−プロピル−ホスフィン酸、
メチル−ペンチル−ホスフィン酸とエチル−ブチル−ホスフィン酸、
メチル−ペンチル−ホスフィン酸とエチル−ペンチル−ホスフィン酸、
メチル−ペンチル−ホスフィン酸とエチル−ヘキシル−ホスフィン酸、
メチル−ペンチル−ホスフィン酸とプロピル−ブチル−ホスフィン酸、
メチル−ペンチル−ホスフィン酸とプロピル−ペンチル−ホスフィン酸、
メチル−ペンチル−ホスフィン酸とプロピル−ヘキシル−ホスフィン酸、
メチル−ペンチル−ホスフィン酸とブチル−ペンチル−ホスフィン酸、
メチル−ペンチル−ホスフィン酸とブチル−ヘキシル−ホスフィン酸、
メチル−ペンチル−ホスフィン酸とペンチル−ヘキシル−ホスフィン酸、
メチル−ヘキシル−ホスフィン酸とエチル−プロピル−ホスフィン酸、
メチル−ヘキシル−ホスフィン酸とエチル−ブチル−ホスフィン酸、
メチル−ヘキシル−ホスフィン酸とエチル−ペンチル−ホスフィン酸、
メチル−ヘキシル−ホスフィン酸とエチル−ヘキシル−ホスフィン酸、
メチル−ヘキシル−ホスフィン酸とプロピル−ブチル−ホスフィン酸、
メチル−ヘキシル−ホスフィン酸とプロピル−ペンチル−ホスフィン酸、
メチル−ヘキシル−ホスフィン酸とプロピル−ヘキシル−ホスフィン酸、
メチル−ヘキシル−ホスフィン酸とブチル−ペンチル−ホスフィン酸、
メチル−ヘキシル−ホスフィン酸とブチル−ヘキシル−ホスフィン酸、
メチル−ヘキシル−ホスフィン酸とペンチル−ヘキシル−ホスフィン酸、
エチル−プロピル−ホスフィン酸とエチル−ブチル−ホスフィン酸、
エチル−プロピル−ホスフィン酸とエチル−ペンチル−ホスフィン酸、
エチル−プロピル−ホスフィン酸とエチル−ヘキシル−ホスフィン酸、
エチル−プロピル−ホスフィン酸とプロピル−ブチル−ホスフィン酸、
エチル−プロピル−ホスフィン酸とプロピル−ペンチル−ホスフィン酸、
エチル−プロピル−ホスフィン酸とプロピル−ヘキシル−ホスフィン酸、
エチル−プロピル−ホスフィン酸とブチル−ペンチル−ホスフィン酸、
エチル−プロピル−ホスフィン酸とブチル−ヘキシル−ホスフィン酸、
エチル−プロピル−ホスフィン酸とペンチル−ヘキシル−ホスフィン酸、
エチル−ブチル−ホスフィン酸とエチル−プロピル−ホスフィン酸、
エチル−ブチル−ホスフィン酸とエチル−ペンチル−ホスフィン酸、
エチル−ブチル−ホスフィン酸とエチル−ヘキシル−ホスフィン酸、
エチル−ブチル−ホスフィン酸とプロピル−ブチル−ホスフィン酸、
エチル−ブチル−ホスフィン酸とプロピル−ペンチル−ホスフィン酸、
エチル−ブチル−ホスフィン酸とプロピル−ヘキシル−ホスフィン酸、
エチル−ブチル−ホスフィン酸とブチル−プロピル−ホスフィン酸、
エチル−ブチル−ホスフィン酸とブチル−ペンチル−ホスフィン酸、
エチル−ブチル−ホスフィン酸とブチル−ヘキシル−ホスフィン酸、
エチル−ブチル−ホスフィン酸とペンチル−エチル−ホスフィン酸、
エチル−ブチル−ホスフィン酸とペンチル−プロピル−ホスフィン酸、
エチル−ブチル−ホスフィン酸とペンチル−ブチル−ホスフィン酸、
エチル−ブチル−ホスフィン酸とペンチル−ヘキシル−ホスフィン酸、
エチル−ペンチル−ホスフィン酸とエチル−プロピル−ホスフィン酸、
エチル−ペンチル−ホスフィン酸とエチル−ブチル−ホスフィン酸、
エチル−ペンチル−ホスフィン酸とエチル−ヘキシル−ホスフィン酸、
エチル−ペンチル−ホスフィン酸とプロピル−ブチル−ホスフィン酸、
エチル−ペンチル−ホスフィン酸とプロピル−ペンチル−ホスフィン酸、
エチル−ペンチル−ホスフィン酸とプロピル−ヘキシル−ホスフィン酸、
エチル−ペンチル−ホスフィン酸とブチル−プロピル−ホスフィン酸、
エチル−ペンチル−ホスフィン酸とブチル−ペンチル−ホスフィン酸、
エチル−ペンチル−ホスフィン酸とブチル−ヘキシル−ホスフィン酸、
エチル−ペンチル−ホスフィン酸とペンチル−プロピル−ホスフィン酸、
エチル−ペンチル−ホスフィン酸とペンチル−ブチル−ホスフィン酸、
エチル−ペンチル−ホスフィン酸とペンチル−ヘキシル−ホスフィン酸、
エチル−ヘキシル−ホスフィン酸とエチル−プロピル−ホスフィン酸、
エチル−ヘキシル−ホスフィン酸とエチル−ブチル−ホスフィン酸、
エチル−ヘキシル−ホスフィン酸とエチル−ヘキシル−ホスフィン酸、
エチル−ヘキシル−ホスフィン酸とプロピル−ブチル−ホスフィン酸、
エチル−ヘキシル−ホスフィン酸とプロピル−ペンチル−ホスフィン酸、
エチル−ヘキシル−ホスフィン酸とプロピル−ヘキシル−ホスフィン酸、
エチル−ヘキシル−ホスフィン酸とブチル−プロピル−ホスフィン酸、
エチル−ヘキシル−ホスフィン酸とブチル−ペンチル−ホスフィン酸、
エチル−ヘキシル−ホスフィン酸とブチル−ヘキシル−ホスフィン酸、
エチル−ヘキシル−ホスフィン酸とペンチル−プロピル−ホスフィン酸、
エチル−ヘキシル−ホスフィン酸とペンチル−ブチル−ホスフィン酸、
エチル−ヘキシル−ホスフィン酸とペンチル−ヘキシル−ホスフィン酸、
プロピル−ブチル−ホスフィン酸とプロピル−ペンチル−ホスフィン酸、
プロピル−ブチル−ホスフィン酸とプロピル−ヘキシル−ホスフィン酸、
プロピル−ブチル−ホスフィン酸とブチル−ペンチル−ホスフィン酸、
プロピル−ブチル−ホスフィン酸とブチル−ヘキシル−ホスフィン酸、
プロピル−ブチル−ホスフィン酸とペンチル−プロピル−ホスフィン酸、
プロピル−ブチル−ホスフィン酸とペンチル−ブチル−ホスフィン酸、
プロピル−ブチル−ホスフィン酸とペンチル−ヘキシル−ホスフィン酸、
プロピル−ブチル−ホスフィン酸とヘキシル−ブチル−ホスフィン酸、
プロピル−ブチル−ホスフィン酸とヘキシル−プロピル−ホスフィン酸、
プロピル−ペンチル−ホスフィン酸とプロピル−ヘキシル−ホスフィン酸、
プロピル−ペンチル−ホスフィン酸とブチル−ペンチル−ホスフィン酸、
プロピル−ペンチル−ホスフィン酸とブチル−ヘキシル−ホスフィン酸、
プロピル−ペンチル−ホスフィン酸とペンチル−ブチル−ホスフィン酸、
プロピル−ペンチル−ホスフィン酸とペンチル−ヘキシル−ホスフィン酸、
プロピル−ヘキシル−ホスフィン酸とブチル−ヘキシル−ホスフィン酸、
プロピル−ヘキシル−ホスフィン酸とペンチル−ブチル−ホスフィン酸、
プロピル−ヘキシル−ホスフィン酸とペンチル−ヘキシル−ホスフィン酸、
ブチル−ペンチル−ホスフィン酸とブチル−ヘキシル−ホスフィン酸、
ブチル−ペンチル−ホスフィン酸とペンチル−ヘキシル−ホスフィン酸、
ブチル−ペンチル−ホスフィン酸とヘキシル−ブチル−ホスフィン酸、
ブチル−ペンチル−ホスフィン酸とヘキシル−ペンチル−ホスフィン酸、
ブチル−ヘキシル−ホスフィン酸とペンチル−ヘキシル−ホスフィン酸、
から構成されている。
【００３６】
上記のリストは、全てのバリエーション、例えばｎ−、ｉｓｏ−、ｔｅｒｔ−などなどのバリエーションも一緒に含み、すなわち例えばｔｅｒｔ−ブチル−イソペンチルホスフィン酸およびイソヘキシル−ｎ−ペンチルホスフィン酸および全ての他の考え得る混和物も包含する。
【００３７】
それに加え、多成分混合物、例えばジメチルホスフィン酸とメチル−エチルホスフィン酸とメチル−プロピルホスフィン酸との混和物、ジエチルホスフィン酸とメチル−エチルホスフィン酸とジプロピルホスフィン酸との混和物なども生じ得；相応して、四元混和物および上記のジホスフィン酸のより数多く含む混和物も可能である。
【００３８】
特に好ましいものは、ジメチルホスフィン酸とブチル−エチルホスフィン酸との混和物、ジエチルホスフィン酸とブチル−エチルホスフィン酸との混和物、ジプロピルホスフィン酸とブチル−エチルホスフィン酸との混和物、ジブチルホスフィン酸とブチル−エチルホスフィン酸との混和物、ジメチルホスフィン酸とヘキシル−エチルホスフィン酸との混和物、ジエチルホスフィン酸とヘキシル−エチルホスフィン酸との混和物である。
【００３９】
好ましくは、混合物は、式（１）のジホスフィン酸を０．１〜９９．９重量％および式（ＩＩ）のブチル−アルキルホスフィン酸を９９．９〜０．１重量％含有する。
【００４０】
特に好ましくは、混合物は、式（Ｉ）のジホスフィン酸を９９．９〜５０重量％および式（ＩＩ）のブチル−アルキルホスフィン酸を０．１〜５０重量％含有する。
【００４１】
特に好ましくは、混合物は、式（Ｉ）のジホスフィン酸を８０〜９９．５重量％および式（ＩＩ）のブチル−アルキルホスフィン酸を０．５〜２０重量％含有する。
【００４２】
とりわけ好ましくは、混合物は、式（Ｉ）のジホスフィン酸を９５〜９９．９重量％および式（ＩＩ）のブチル−アルキルホスフィン酸を０．１〜５重量％含有する。
【００４３】
この際、式（Ｉ）のジホスフィン酸としてはジエチルホスフィン酸が、そして式（ＩＩ）のブチル−アルキルホスフィン酸としてはブチル−エチルホスフィン酸が好ましい。
【００４４】
本発明は、特に、ジエチルホスフィン酸９８〜９９．９重量％およびブチル−エチルホスフィン酸２〜０．１重量％からなる混合物を包含する。
【００４５】
好ましくは、該混合物は、上述した通り、更に少なくとも１種の相乗剤を含む。好ましくは、相乗剤は膨張に対し中性の少なくとも１種の材料であり、つまり相乗剤は熱またはそれに類する負荷下でその大きさを変化させない。このような変化は熱膨張率によって決定することができる。熱膨張率は、温度変化の際の材料の寸法変化を表す。
【００４６】
好ましくは、混合物は、請求項１〜１２のいずれか一つに記載の少なくとも１種の式（Ｉ）のジアルキルホスフィン酸と少なくとも１種の式（ＩＩ）のジアルキルホスフィン酸の混和物を６５〜１重量％および相乗剤を１〜３５重量％含有している。
【００４７】
好ましくは、該混合物は、請求項１〜１２のいずれか一つに記載の少なくとも１種の式（Ｉ）のジアルキルホスフィン酸と少なくとも１種の式（ＩＩ）のジアルキルホスフィン酸との混和物を８０〜９５重量％、および相乗剤を５〜２０重量％も含有する。
【００４８】
好ましくは、本発明の方法においては、溶剤として酢酸または水が使用され、そして反応温度は好ましくは８０〜１２０℃である。
【００４９】
好ましいのは、本発明による少なくとも１種の式（Ｉ）のジアルキルホスフィン酸とそれとは異なる少なくとも１種の式（ＩＩ）のジアルキルホスフィン酸の混和物を、ポリマー系に混入させることにより加工することである。
【００５０】
混入は、混錬、分散、および／または押出によって行われる。
【００５１】
好ましくは、本発明による少なくとも１種の式（Ｉ）のジアルキルホスフィン酸とそれとは異なる少なくとも１種の式（ＩＩ）のジアルキルホスフィン酸の混和物の使用は、ポリマー系に添加導入することによって行われる。
【００５２】
特に好ましくは、少なくとも１種の式（Ｉ）のジアルキルホスフィン酸とそれとは異なる少なくとも１種の式（ＩＩ）のジアルキルホスフィン酸の混和物の使用は、ポリマー系中への反応導入によって行われる。この反応導入は、ポリマー系のポリマーストランドへの結果的に生じる永久結合を特徴とし、これにより、本発明による少なくとも１種の式（Ｉ）のジアルキルホスフィン酸とそれとは異なる少なくとも１種の式（ＩＩ）のジアルキルホスフィン酸の混合物は溶出できなくなる。
【００５３】
本発明による混和物は、さらなる難燃剤およびさらなる相乗剤と共に用いることができる。さらなる難燃剤に属するのは、例えばホスフィナート、ホスホナート、ホスファート、ホスホン酸、ホスフィン酸、リン酸、ホスファン、酸化ホスファン、酸化リンなどのようなリン化合物である。
【００５４】
難燃化されたポリマー成形材料およびポリマー成形体のための適切なポリマー用添加剤は、ＵＶ吸収剤、光安定剤、潤滑剤、着色剤、帯電防止剤、核剤、充填剤、相乗剤、強化剤などである。
【００５５】
好ましくは、ポリマー系は、ポリアミド、ポリエステル、もしくはポリスチレンのような熱可塑性ポリマーおよび／または熱硬化性ポリマーの群からのものである。
【００５６】
特に好ましくは、熱硬化性ポリマーはエポキシ樹脂である。
【００５７】
特に好ましくは、熱硬化性ポリマーは、フェノール類および／またはジシアンジアミド［より一般的にはフェノール誘導体（レゾール）；アルコールおよびアミン、とりわけフェノール誘導体およびジシアンジアミド］によって硬化されているエポキシ樹脂である。
【００５８】
特に好ましくは、熱硬化性ポリマーは、フェノール類および／またはジシアンジアミドおよび／または触媒によって硬化されているエポキシ樹脂である。
【００５９】
好ましくは、触媒はイミダゾール化合物である。
【００６０】
好ましくは、エポキシ樹脂はポリエポキシド化合物である。
【００６１】
好ましくは、エポキシ樹脂は、ノボラックおよび／またはビスフェノールＡをベースとする樹脂である。
【００６２】
好ましくは、ポリマーはモノオレフィンおよびジオレフィンのポリマー、例えばポリプロピレン、ポリイソブチレン、ポリブテン−１、ポリ−４−メチルペンテン−１、ポリイソプレン、またはポリブタジエン、ならびに例えばシクロペンテンまたはノルボルネンのようなシクロオレフィンの重合体であり、さらに（場合によっては架橋可能な）ポリエチレン、例えば高密度ポリエチレン（ＨＤＰＥ）、高密度および高モル質量ポリエチレン（ＨＤＰＥ−ＨＭＷ）、高密度および超高モル質量ポリエチレン（ＨＤＰＥ−ＵＨＭＷ）、中密度ポリエチレン（ＭＤＰＥ）、低密度ポリエチレン（ＬＤＰＥ）、直鎖状低密度ポリエチレン（ＬＬＤＰＥ）、分枝状低密度ポリエチレン（ＶＬＤＰＥ）、ならびにその混和物である。
【００６３】
好ましくは、ポリマーはモノオレフィンおよびジオレフィンの相互間でのまたは別のビニルモノマーとのコポリマー、例えばエチレン・プロピレンコポリマー、直鎖状低密度ポリエチレン（ＬＬＤＰＥ）およびその低密度ポリエチレン（ＬＤＰＥ）との混和物、プロピレン・ブテン−１コポリマー、プロピレン・イソブチレンコポリマー、エチレン・ブテン−１コポリマー、エチレン・ヘキセンコポリマー、エチレン・メチルペンテンコポリマー、エチレン・ヘプテンコポリマー、エチレン・オクテンコポリマー、プロピレン・ブタジエンコポリマー、イソブチレン・イソプレンコポリマー、エチレン・アルキルアクリラートコポリマー、エチレン・アルキルメタクリラートコポリマー、エチレン・ビニルアセタートコポリマーおよびその一酸化炭素とのコポリマー、またはエチレン・アクリル酸コポリマーおよびその塩（アイオノマー）、ならびにエチレンのプロピレンおよびジエン、例えばヘキサジエン、ジシクロペンタジエン、もしくはエチリデンノルボルネンとのターポリマーであり、さらにこれらコポリマーの相互間での混和物、例えばポリプロピレン／エチレン・プロピレンコポリマー、ＬＤＰＥ／エチレン・ビニルアセタートコポリマー、ＬＤＰＥ／エチレン・アクリル酸コポリマー、ＬＬＤＰＥ／エチレン・ビニルアセタートコポリマー、ＬＬＤＰＥ／エチレン・アクリル酸コポリマー、および交互またはランダムに構成されたポリアルキレン／一酸化炭素コポリマー、ならびにその例えばポリアミドのような別のポリマーとの混和物である。
【００６４】
好ましくは、ポリマーは炭化水素樹脂（例えばＣ５〜Ｃ９）およびその水素化変性体（例えば接着性付与樹脂）ならびにポリアルキレンとデンプンの混和物である。
【００６５】
好ましくは、ポリマーはポリスチレン（Ｐｏｌｙｓｔｙｒｏｌ（登録商標）１４３Ｅ（ＢＡＳＦ）、ポリ（ｐ−メチルスチレン）、ポリ（α−メチルスチレン））である。
【００６６】
好ましくは、ポリマーはスチレンまたはα−メチルスチレンとジエンまたはアクリル誘導体とのコポリマー、例えばスチレン・ブタジエン、スチレン・アクリロニトリル、スチレン・アルキルメタクリラート、スチレン・ブタジエン・アルキルアクリラートおよびアルキルメタクリラート、スチレン・無水マレイン酸、スチレン・アクリロニトリル・メチルアクリラートであり、スチレンコポリマーと、別のポリマー、例えばポリアクリラート、ジエンポリマー、またはエチレン・プロピレン・ジエンターポリマーとから成る高衝撃靱性混和物であり、かつスチレンのブロックコポリマー、例えばスチレン・ブタジエン・スチレン、スチレン・イソプレン・スチレン、スチレン・エチレン／ブチレン・スチレン、またはスチレン・エチレン／プロピレン・スチレンである。
【００６７】
好ましくは、ポリマーはスチレンまたはα−メチルスチレンのグラフトコポリマー、例えばポリブタジエンへのスチレン；ポリブタジエン・スチレンコポリマーまたはポリブタジエン・アクリロニトリルコポリマーへのスチレン；ポリブタジエンへのスチレンおよびアクリロニトリル（またはメタクリルニトリル）；ポリブタジエンへのスチレン、アクリロニトリル、およびメチルメタクリラート；ポリブタジエンへのスチレンおよび無水マレイン酸；ポリブタジエンへのスチレン、アクリロニトリル、および無水マレイン酸またはマレイン酸イミド；ポリブタジエンへのスチレンおよびマレイン酸イミド；ポリブタジエンへのスチレンおよびアルキルアクリラートまたはアルキルメタクリラート；エチレン・プロピレン・ジエンターポリマーへのスチレンおよびアクリロニトリル；ポリアルキルアクリラートまたはポリアルキルメタクリラートへのスチレンおよびアクリロニトリル；アクリラート・ブタジエンコポリマーへのスチレンおよびアクリロニトリル；ならびにその混和物であり、これらは例えばいわゆるＡＢＳポリマー、ＭＢＳポリマー、ＡＳＡポリマー、またはＡＥＳポリマーとして知られている。
【００６８】
好ましくは、スチレンポリマーは、ＥＰＳ（発泡ポリスチレン）のようなどちらかといえば孔の大きい発泡体、例えばＳｔｙｒｏｐｏｒ（ＢＡＳＦ）であり、かつ／またはＸＰＳ（押出法ポリスチレン硬質発泡体）のような孔の小さい発泡体、例えばＳｔｙｒｏｄｕｒ（登録商標）（ＢＡＳＦ）である。好ましいのは、例えばＡｕｓｔｒｏｔｈｅｒｍ（登録商標）ＸＰＳ、Ｓｔｙｒｏｆｏａｍ（登録商標）（Ｄｏｗ  Ｃｈｅｍｉｃａｌ）、Ｆｌｏｏｒｍａｔｅ（登録商標）、Ｊａｃｋｏｄｕｒ（登録商標）、Ｌｕｓｔｒｏｎ（登録商標）、Ｒｏｏｆｍａｔｅ（登録商標）、Ｓａｇｅｘ（登録商標）、およびＴｅｌｇｏｐｏｒ（登録商標）のようなポリスチレン発泡材料である。
【００６９】
好ましくは、ポリマーはハロゲン含有ポリマー、例えばポリクロロプレン、クロロゴム、塩素化および臭素化されたイソブチレン・イソプレンコポリマー（ハロブチルゴム）、塩素化またはクロロスルホン化されたポリエチレン、エチレンおよび塩素化エチレンのコポリマー、エピクロロヒドリンホモポリマーおよびエピクロロヒドリンコポリマーであり、とりわけハロゲン含有ビニル化合物から成るポリマー、例えばポリ塩化ビニル、ポリ塩化ビニリデン、ポリフッ化ビニル、ポリフッ化ビニリデン、およびそのコポリマー、例えば塩化ビニル・塩化ビニリデン、塩化ビニル・酢酸ビニル、または塩化ビニリデン・酢酸ビニルである。
【００７０】
好ましくは、ポリマーはα−、β−不飽和酸およびその誘導体に由来するポリマー、例えばポリアクリラートおよびポリメタクリラートであり、ブチルアクリラートにより耐衝撃性に改良されたポリメチルメタクリラート、ポリアクリルアミド、およびポリアクリロニトリル、ならびに挙げたモノマーの相互間でのまたは別の不飽和モノマーとのコポリマー、例えばアクリロニトリル・ブタジエンコポリマー、アクリロニトリル・アルキルアクリラートコポリマー、アクリロニトリル・アルコキシアルキルアクリラートコポリマー、アクリロニトリル・ハロゲン化ビニルコポリマー、またはアクリロニトリル・アルキルメタクリラート・ブタジエンターポリマーである。
【００７１】
好ましくは、ポリマーは不飽和アルコールおよびアミンもしくはそのアシル誘導体またはアセタールに由来するポリマーであり、例えばポリビニルアルコール、ポリ酢酸ビニル、ポリステアリン酸ビニル、ポリ安息香酸ビニル、ポリマレイン酸ビニル、ポリビニルブチラール、ポリフタル酸アリル、ポリアリルメラミンであり、かつそのオレフィンとのコポリマーである。
【００７２】
好ましくは、ポリマーは環状エーテルのホモポリマーおよびコポリマーであり、例えばポリアルキレングリコール、ポリエチレンオキシド、ポリプロピレンオキシド、またはそのビスグリシジルエーテルとのコポリマーである。
【００７３】
好ましくは、ポリマーはポリアセタール、例えばポリオキシメチレン、および例えばエチレンオキシドのようなコモノマーを含有するポリオキシメチレンであり、熱可塑性のポリウレタン、アクリラート、またはＭＢＳで改質されたポリアセタールである。
【００７４】
好ましくは、ポリマーはポリフェニレンオキシドおよびポリフェニレンスルフィド、ならびにそのスチレンポリマーまたはポリアミドとの混和物である。
【００７５】
好ましくは、ポリマーは、一方では末端にヒドロキシル基を有するポリエーテル、ポリエステル、およびポリブタジエンに、他方では脂肪族または芳香族のポリイソシアナートに由来するポリウレタンであり、かつその前駆生成物である。
【００７６】
好ましくは、ポリマーはジアミンとジカルボン酸に、および／またはアミノカルボン酸もしくは対応するラクタムに由来するポリアミドおよびコポリアミドであり、例えばポリアミド２／１２、ポリアミド４（ポリ−４−アミノ酪酸、Ｎｙｌｏｎ（登録商標）４、ＤｕＰｏｎｔ社）、ポリアミド４／６（ポリ（テトラメチレンアジパミド）、ポリ（テトラメチレンアジピン酸ジアミド）、Ｎｙｌｏｎ（登録商標）４／６、ＤｕＰｏｎｔ社）、ポリアミド６（ポリカプロラクタム、ポリ−６−アミノヘキサン酸、Ｎｙｌｏｎ（登録商標）６、ＤｕＰｏｎｔ社、Ａｋｕｌｏｎ  Ｋ１２２、ＤＳＭ社；Ｚｙｔｅｌ（登録商標）７３０１、ＤｕＰｏｎｔ社；Ｄｕｒｅｔｈａｎ（登録商標）Ｂ２９、Ｂａｙｅｒ社）、ポリアミド６／６（ポリ（Ｎ，Ｎ’−ヘキサメチレンアジピンジアミド）、Ｎｙｌｏｎ（登録商標）６／６、ＤｕＰｏｎｔ社、Ｚｙｔｅｌ（登録商標）１０１、ＤｕＰｏｎｔ社；Ｄｕｒｅｔｈａｎ  Ａ３０、Ｄｕｒｅｔｈａｎ（登録商標）ＡＫＶ、Ｄｕｒｅｔｈａｎ（登録商標）ＡＭ、Ｂａｙｅｒ社；Ｕｌｔｒａｍｉｄ（登録商標）Ａ３、ＢＡＳＦ社）、ポリアミド６／９（ポリ（ヘキサメチレンノナンジアミド）、Ｎｙｌｏｎ（登録商標）６／９、ＤｕＰｏｎｔ社）、ポリアミド６／１０（ポリ（ヘキサメチレンセバカミド）、Ｎｙｌｏｎ（登録商標）６／１０、ＤｕＰｏｎｔ社）、ポリアミド６／１２（ポリ（ヘキサメチレンドデカンジアミド）、Ｎｙｌｏｎ（登録商標）６／１２、ＤｕＰｏｎｔ社）、ポリアミド６／６６（ポリ（ヘキサメチレンアジパミド−ｃｏ−カプロラクタム）、Ｎｙｌｏｎ（登録商標）６／６６、ＤｕＰｏｎｔ社）、ポリアミド７（ポリ−７−アミノヘプタン酸、Ｎｙｌｏｎ（登録商標）７、ＤｕＰｏｎｔ社）、ポリアミド７，７（ポリヘプタメチレンピメラミド、Ｎｙｌｏｎ（登録商標）７，７、ＤｕＰｏｎｔ社）、ポリアミド８（ポリ−８−アミノオクタン酸、Ｎｙｌｏｎ（登録商標）８、ＤｕＰｏｎｔ社）、ポリアミド８，８（ポリオクタメチレンスベラミド、Ｎｙｌｏｎ（登録商標）８，８、ＤｕＰｏｎｔ社）、ポリアミド９（ポリ−９−アミノノナン酸、Ｎｙｌｏｎ（登録商標）９、ＤｕＰｏｎｔ社）、ポリアミド９，９（ポリノナメチレンアゼラミド、Ｎｙｌｏｎ（登録商標）９，９、ＤｕＰｏｎｔ社）、ポリアミド１０（ポリ−１０−アミノデカン酸、Ｎｙｌｏｎ（登録商標）１０、ＤｕＰｏｎｔ社）、ポリアミド１０，９（ポリ（デカメチレンアゼロアミド）、Ｎｙｌｏｎ（登録商標）１０，９、ＤｕＰｏｎｔ社）、ポリアミド１０，１０（ポリデカメチレンセバカミド、Ｎｙｌｏｎ（登録商標）１０，１０、ＤｕＰｏｎｔ社）、ポリアミド１１（ポリ−１１−アミノウンデカン酸、Ｎｙｌｏｎ（登録商標）１１、ＤｕＰｏｎｔ社）、ポリアミド１２（ポリラウリルラクタム、Ｎｙｌｏｎ（登録商標）１２、ＤｕＰｏｎｔ社、Ｇｒｉｌｌａｍｉｄ（登録商標）Ｌ２０、Ｅｍｓ  Ｃｈｅｍｉｅ社）であり、ｍ−キシレン、ジアミン、およびアジピン酸を出発点とする芳香族ポリアミドであり、ヘキサメチレンジアミンおよびイソフタル酸および／またはテレフタル酸（ポリヘキサメチレンイソフタルアミド、ポリヘキサメチレンテレフタルアミド）および場合によっては改質剤としてのエラストマーから製造されたポリアミド、例えばポリ−２，４，４−トリメチルヘキサメチレンテレフタルアミドまたはポリ−ｍ−フェニレンイソフタルアミドであり、上述のポリアミドと、ポリオレフィン、オレフィンコポリマー、アイオノマー、または化学結合もしくはグラフトされたエラストマーとの、あるいはポリエーテル、例えばポリエチレングリコール、ポリプロピレングリコール、またはポリテトラメチレングリコールとのブロックコポリマーであり、さらにＥＰＤＭ（エチレン・プロピレン・ジエンゴム）またはＡＢＳ（アクリロニトリル・ブタジエン・スチレン）で改質されたポリアミドまたはコポリアミドであり、かつ加工中に縮合したポリアミド（「ＲＩＭ・ポリアミド系」）である。
【００７７】
好ましくは、ポリマーはポリ尿素、ポリイミド、ポリアミドイミド、ポリエーテルイミド、ポリエステルイミド、ポリヒダントイン、およびポリベンゾイミダゾールである。
好ましくは、ポリマーはジカルボン酸とジアルコールに、および／またはヒドロキシカルボン酸もしくは対応するラクトンに由来するポリエステルであり、例えばポリエチレンテレフタラート、ポリブチレンテレフタラート（Ｃｅｌａｎｅｘ（登録商標）２５００、Ｃｅｌａｎｅｘ（登録商標）２００２、Ｃｅｌａｎｅｓｅ社；Ｕｌｔｒａｄｕｒ（登録商標）、ＢＡＳＦ社）、ポリ−１，４−ジメチロールシクロヘキサンテレフタラート、ポリヒドロキシベンゾアートであり、かつヒドロキシル末端基を有するポリエーテルに由来するブロックポリエーテルエステルであり、さらにポリカルボナートまたはＭＢＳで改質されたポリエステルである。
【００７８】
好ましくは、ポリマーはポリカルボナートおよびポリエステルカルボナートである。
【００７９】
好ましくは、ポリマーはポリスルホン、ポリエーテルスルホン、およびポリエーテルケトンである。
【００８０】
好ましくは、ポリマーは、一方ではアルデヒドに、他方ではフェノール類、尿素、またはメラミンに由来する架橋されたポリマーであり、例えばフェノール・ホルムアルデヒド樹脂、尿素・ホルムアルデヒド樹脂、およびメラミン・ホルムアルデヒド樹脂である。
【００８１】
好ましくは、ポリマーは乾性および非乾性アルキド樹脂である。
【００８２】
好ましくは、ポリマーは、飽和および不飽和のジカルボン酸と多価アルコールのコポリエステルならびに架橋剤としてのビニル化合物に由来する不飽和ポリエステル樹脂、並びにそのハロゲン含有で難燃性の変性体である。
【００８３】
好ましくは、ポリマーは、置換されたアクリル酸エステルに、例えばエポキシアクリラート、ウレタンアクリラート、またはポリエステルアクリラートに由来する架橋可能なアクリル樹脂である。
【００８４】
好ましくは、ポリマーは、メラミン樹脂、尿素樹脂、イソシアナート、イソシアヌラート、ポリイソシアナート、またはエポキシ樹脂により架橋されているアルキド樹脂、ポリエステル樹脂、およびアクリラート樹脂である。
【００８５】
好ましくは、ポリマーは、脂肪族の、脂環式の、複素環式の、または芳香族のグリシジル化合物に由来する架橋されたエポキシ樹脂であり、例えばビスフェノール−Ａ−ジグリシジルエーテル、ビスフェノール−Ｆ−ジグリシジルエーテルを、通常の硬化剤、例えば無水物またはアミンにより、促進剤ありまたはなしで架橋させた生成物である。
【００８６】
好ましくは、ポリマーは前述のポリマーの混和物（ポリブレンド）であり、例えばＰＰ／ＥＰＤＭ（ポリプロピレン／エチレン・プロピレン・ジエンゴム）、ポリアミド／ＥＰＤＭもしくはＡＢＳ（ポリアミド／エチレン・プロピレン・ジエンゴムもしくはアクリロニトリル・ブタジエン・スチレン）、ＰＶＣ／ＥＶＡ（ポリ塩化ビニル／エチレンビニルアセタート）、ＰＶＣ／ＡＢＳ（ポリ塩化ビニル／アクリロニトリル・ブタジエン・スチレン）、ＰＶＣ／ＭＢＳ（ポリ塩化ビニル／メタクリラート・ブタジエン・スチレン）、ＰＣ／ＡＢＳ（ポリカルボナート／アクリロニトリル・ブタジエン・スチレン）、ＰＢＴＰ／ＡＢＳ（ポリブチレンテレフタラート／アクリロニトリル・ブタジエン・スチレン）、ＰＣ／ＡＳＡ（ポリカルボナート／アクリルエステル・スチレン・アクリロニトリル）、ＰＣ／ＰＢＴ（ポリカルボナート／ポリブチレンテレフタラート）、ＰＶＣ／ＣＰＥ（ポリ塩化ビニル／塩素化ポリエチレン）、ＰＶＣ／アクリラート（ポリ塩化ビニル／アクリラート）、ＰＯＭ／熱可塑性ＰＵＲ（ポリオキシメチレン／熱可塑性ポリウレタン）、ＰＣ／熱可塑性ＰＵＲ（ポリカルボナート／熱可塑性ポリウレタン）、ＰＯＭ／アクリラート（ポリオキシメチレン／アクリラート）、ＰＯＭ／ＭＢＳ（ポリオキシメチレン／メタクリラート・ブタジエン・スチレン）、ＰＰＯ／ＨＩＰＳ（ポリフェニレンオキシド／高耐衝撃性ポリスチレン）、ＰＰＯ／ＰＡ６．６（ポリフェニレンオキシド／ポリアミド６．６）およびコポリマー、ＰＡ／ＨＤＰＥ（ポリアミド／高密度ポリエチレン）、ＰＡ／ＰＰ（ポリアミド／ポリエチレン）、ＰＡ／ＰＰＯ（ポリアミド／ポリフェニレンオキシド）、ＰＢＴ／ＰＣ／ＡＢＳ（ポリブチレンテレフタラート／ポリカルボナート／アクリロニトリル・ブタジエン・スチレン）、ならびに／またはＰＢＴ／ＰＥＴ／ＰＣ（ポリブチレンテレフタラート／ポリエチレンテレフタラート／ポリカルボナート）である。
【００８７】
好ましくは、製造された成形材料は、規則的または不規則的な底面を備えた長方形の形状、サイコロ形状、直方体形状、クッション形状、プリズム形状である。
【実施例】
【００８８】
本発明を以下の例によって説明する。
【００８９】
難燃化ポリマー成形材料および難燃化ポリマー成形体の製造、加工、および試験。
【００９０】
防燃成分をポリマーペレットおよび場合によっては添加剤と混合し、二軸スクリュー押出機（Ｌｅｉｓｔｒｉｔｚ  ＬＳＭ（登録商標）３０／３４型）に２３０〜２６０℃（ＰＢＴ−ＧＶ）または２６０〜２８０℃（ＰＡ６６−ＧＶ）の温度で導入する。均質化したポリマーストランドを引き出し、水浴中で冷却し、続いてペレット状にした。
【００９１】
十分に乾燥させた後、成形材料を射出成形機（Ａａｒｂｕｒｇ  Ａｌｌｒｏｕｎｄｅｒ型）で、材料温度２４０〜２７０℃（ＰＢＴ−ＧＶ）または２６０〜２９０℃（ＰＡ６６−ＧＶ）で被検体へと加工した。ＵＬ９４試験（Ｕｎｄｅｒｗｒｉｔｅｒ  Ｌａｂｏｒａｔｏｒｉｅｓ）に基づき被検体を難燃性（防燃性）について試験し、分類する。
【００９２】
それぞれの混和物からできた被検体に関し、厚さ１．５ｍｍの試料体で、燃焼性クラスＵＬ９４（Ｕｎｄｅｒｗｒｉｔｅｒ  Ｌａｂｏｒａｔｏｒｉｅｓ）を決定した。ＵＬ９４に基づき、以下の燃焼性クラスが判明する。
【００９３】
Ｖ−０：１０秒超の残炎なし、１０回の接炎での残炎時間の合計が５０秒以下、燃焼滴下物なし、試料の完全な燃え尽きなし、接炎終了から３０秒超の試料の残じんなし。
【００９４】
Ｖ−１：接炎終了から３０秒超の残炎なし、１０回の接炎での残炎時間の合計が２５０秒以下、接炎終了から６０秒超の試料の残じんなし、残りの基準はＶ−０の場合と同様。
【００９５】
Ｖ−２：燃焼滴下物による綿着火、残りの基準はＶ−１の場合と同様。
【００９６】
分類不能（ｎｋｌ）。燃焼性クラスＶ−２を満たしていない。
【００９７】
幾つかの調査した試料に関しては、さらにＬＯＩ値を測定した。ＬＯＩ値（限界酸素指数）はＩＳＯ４５８９に基づいて決定され、そして酸素と窒素の混和物中でかろうじてプラスチックの燃焼が保たれる最小酸素濃度の体積パーセントに相当する。ＬＯＩ値が高ければ高いほど、試験した材料はより発火しにくい。
【００９８】
ＬＯＩ  ２３  燃焼可能
ＬＯＩ  ２４〜２８  限られた燃焼性
ＬＯＩ  ２９〜３５  難燃
ＬＯＩ  ＞３６  特に難燃
使用した化学材料および略語
フェノールノボラック：Ｂａｋｅｌｉｔｅ（登録商標）ＰＦ０７９０、Ｈｅｘｉｏｎ社
開始剤：Ｖａｚｏ（登録商標）６７、ＤｕＰｏｎｔ社
【００９９】
例１
ＥＰ−Ａ−１５４４２０５の例８に従い、開始剤およびエチレンを用いて次亜リン酸ナトリウムから、ジエチルホスフィン酸−金属塩溶液を得る。次いで生成物溶液を希硫酸で処理し、濃縮し、濾過しそして１８４℃（１ｍｂａｒ）で蒸留することによって、９４％の収率で、ジエチルホスフィン酸（９９．９重量％）とブチル−エチルホスフィン酸（０．１重量％）との混合物を得る。
【０１００】
例２
ＥＰ−Ａ−１５４４２０５の例８に従い、開始剤およびエチレンを用いて次亜リン酸ナトリウムから、ジエチルホスフィン酸−金属塩溶液を得る。生成物溶液を希硫酸で処理し、濃縮し、濾過しそして１８０〜１９０℃（１ｍｂａｒ）で蒸留することによって、９２％の収率で、ジエチルホスフィン酸（９８重量％）とブチル−エチルホスフィン酸（２重量％）との混合物を得る。
【０１０１】
例３
ジエチルホスフィン酸を、ＥＰ−Ａ−１５４４２０５の例８と同様にして次亜リン酸ナトリウムから開始剤およびエチレンを用いて得、次いで蒸留することによって精製する。
【０１０２】
ＷＯ−Ａ−２００９／０１０１８８と同様にしてエチルホスフィン酸とブテンを反応させることによってブチル−エチルホスフィン酸を合成する。９０：１０の重量比のジエチルホスフィン酸とブチル−エチルホスフィン酸からなる混合物を、両方の純粋な成分を混和することによって得る。
【０１０３】
例４
例３に従って、６０：４０の重量比のジエチルホスフィン酸とブチル−エチルホスフィン酸との混合物を、両方の純粋な成分を混和することによって得る。
【０１０４】
例５
例３に従って、５０：５０の重量比のジエチルホスフィン酸とブチル−エチルホスフィン酸との混合物を、両方の純粋な成分を混和することによって得る。
【０１０５】
ポリマー成形体の製造に関する一般的な指示
ａ）リン変性エポキシ樹脂の製造
２ｌの五口フラスコ装置内にエポキシ樹脂（例えばＢｅｃｋｏｐｏｘ  ＥＰ  １４０）１０００ｇを準備する。１時間にわたって１１０℃に加熱し、真空中で揮発性成分を除去する。
【０１０６】
その後、反応混合物を窒素により不活化し、フラスコ内の温度を１７０℃に上昇させる。（例１〜例５から選択された）リン化合物の混和物それぞれ１１８ｇを撹拌および窒素通気下で添加し、その際、発熱性の反応が観察される。得られた樹脂は黄色くなっており、流動性である。
【０１０７】
ｂ）エポキシ樹脂の試料体の製造
リン変性エポキシ樹脂１００部を、相応のＯＨ当量のフェノールノボラック（水酸化物当量１０５ｇ／ｍｏｌ、融点８５〜９５℃）と混合し、１５０℃に加熱する。均質な混和物が生じるまで撹拌し、１３０℃に冷却する。それから２−フェニルイミダゾール０．０３部を添加し、再び５〜１０分間撹拌する。続いてこの調合物を温めてシャーレに注ぎ、１４０℃で２時間および２００℃で２時間硬化させる。
【０１０８】
ｃ）エポキシ樹脂のラミネートの製造
アセトン６３部およびＤｏｗａｎｏｌ（登録商標）ＰＭ  ２７部の中に、ｂ）に基づくリン変性エポキシ樹脂１００部を加え、相応の量のフェノール樹脂と混ぜる。この調合物を３０分間撹拌し、そして２−フェニルイミダゾールを添加する。その後、余分な樹脂粒子を除去するため、調合物を４００μｍのこし器で濾過する。それからガラス布（７６２８型、２０３ｇ／ｍ２）を、布が完全に濡れるまで溶液中に浸す。濡れた布を混和物から取り出し、余分な樹脂を除去する。続いて濡れた布を段階的に、乾燥庫内で最高１６５℃の温度で短時間で前硬化させ、その後、加熱プレス内で硬化させる。硬化したラミネートの樹脂割合は３０〜５０％である。
【０１０９】
製造された成形体、すなわちラミネートから、ＡＳＴＭ  Ｅ８３１−０６に基づいて熱膨張を決定する。
【０１１０】
例６
ポリマー成形体の製造に関する一般的な指示に従って、１００％のビスフェノールＡ樹脂を用いてラミネートを製造する。
【０１１１】
例７
特許ＥＰ−Ａ−１５４４２０５の例８と同様にして、次亜リン酸ナトリウムから開始剤およびエチレンを用いてジエチルホスフィン酸を得、これを次いで蒸留することによって精製する。
【０１１２】
ポリマー成形体の製造に関する一般的な指示に従って、硬化剤および触媒を含むビスフェノールＡ樹脂９０重量％およびジエチルホスフィン酸１０重量％からなる組成で、成形体を製造する。
【０１１３】
例８
ＷＯ−Ａ−２００９／０１０１８８と同様にして、エチルホスフィン酸とブテンとの反応によってブチル−エチルホスフィン酸を合成する。
【０１１４】
ポリマー成形体の製造に関する一般的な指示に従って、硬化剤および触媒を含むビスフェノールＡ樹脂９０重量％およびブチル−エチルホスフィン酸１０重量％からなる組成で、成形体を製造する。
【０１１５】
例９
ポリマー成形体の製造に関する一般的な指示に従って、硬化剤および触媒を含むビスフェノールＡ樹脂９０重量％および例１による本発明の混和物１０重量％からなる組成で、成形体を製造する。
【０１１６】
例１０
ポリマー成形体の製造に関する一般的な指示に従って、硬化剤および触媒を含むビスフェノールＡ樹脂９０重量％および例２による本発明の混和物１０重量％からなる組成で、成形体を製造する。
【０１１７】
例１１
ポリマー成形体の製造に関する一般的な指示に従って、硬化剤および触媒を含むビスフェノールＡ樹脂９０重量％および例３による本発明の混和物１０重量％からなる組成で、成形体を製造する。
【０１１８】
例１２
ポリマー成形体の製造に関する一般的な指示に従って、硬化剤および触媒を含むビスフェノールＡ樹脂９０重量％および例４による本発明の混和物１０重量％からなる組成で、成形体を製造する。
【０１１９】
例１３
ポリマー成形体の製造に関する一般的な指示に従って、硬化剤および触媒を含むビスフェノールＡ樹脂９０重量％および例５による本発明の混和物１０重量％からなる組成で、成形体を製造する。
【０１２０】
結果を以下の表に示す。
【０１２１】
【表１】
0006391094.tif 000004
【０１２２】
混ぜ物のないラミネート（例６）と比べ、本発明によるジエチルホスフィン酸とブチルエチルホスフィン酸からなる混合物を用いたラミネートの熱膨張係数の値は低下しており、つまり熱膨張は非常に小さい。ブチル−エチルホスフィン酸の割合の上昇がさらなる改善をもたらしている。本発明による生成物は、製造された成形体の膨張を小さくし、それにより寸法安定性への要件を満たす。
本願は特許請求の範囲に記載の発明に係るものであるが、本願の開示は以下も包含する：
１．
少なくとも１種の式（Ｉ）のジアルキルホスフィン酸
【化３】
0006391094.tif 000005
［式中、
Ｒ１、Ｒ２は、同じかまたは異なっており、そしてＣ１〜Ｃ１８アルキル、Ｃ２〜Ｃ１８アルケニル、Ｃ６〜Ｃ１８アリール、Ｃ７〜Ｃ１８アルキル−アリールを意味する］
と、それとは異なる少なくとも１種の式（ＩＩ）のジアルキルホスフィン酸
【化４】
0006391094.tif 000006
［式中、
Ｒ３、Ｒ４は、同じかまたは異なっており、そしてＣ１〜Ｃ１８アルキル、Ｃ２〜Ｃ１８アルケニル、Ｃ６〜Ｃ１８アリール、および／またはＣ７〜Ｃ１８アルキル−アリールを意味する］
との混和物であって、但し、基Ｒ３およびＲ４のうちの少なくとも一つは、Ｒ１およびＲ２と異なっている、混和物。
２．
Ｒ１およびＲ２が、同一かまたは異なっており、そしてメチル、エチル、ｎ−プロピル、イソプロピル、ｎ−ブチル、イソブチル、ｔｅｒｔ−ブチル、ｎ−ペンチル、イソペンチル、ｎ−ヘキシル、イソヘキシル、および／またはフェニルを意味することを特徴とする、上記１に記載の混和物。
３．
Ｒ３およびＲ４が、同一かまたは異なっており、そしてメチル、エチル、ｎ−プロピル、イソプロピル、ｎ−ブチル、イソブチル、ｔｅｒｔ−ブチル、ｎ−ペンチル、イソペンチル、ｎ−ヘキシル、イソヘキシル、および／またはフェニルを意味し、但し、基Ｒ３およびＲ４のうちの少なくとも一つはＲ１およびＲ２と異なっていることを特徴とする、上記１または２に記載の混和物。
４．
式（Ｉ）のジアルキルホスフィン酸を０．１〜９９．９重量％、およびそれとは異なる式（ＩＩ）のジアルキルホスフィン酸を９９．９〜０．１重量％含むことを特徴とする、上記１〜３のいずれか一つに記載の混和物。
５．
式（Ｉ）のジアルキルホスフィン酸を４０〜９９．９重量％およびそれとは異なる式（ＩＩ）のジアルキルホスフィン酸を６０〜０．１重量％含むことを特徴とする、上記１〜４のいずれか一つに記載の混和物。
６．
式（Ｉ）のジアルキルホスフィン酸を６０〜９９．９重量％およびそれとは異なる式（ＩＩ）のジアルキルホスフィン酸を４０〜０．１重量％含むことを特徴とする、上記１〜５のいずれか一つに記載の混和物。
７．
式（Ｉ）のジアルキルホスフィン酸を８０〜９９．９重量％およびそれとは異なる式（ＩＩ）のジアルキルホスフィン酸を２０〜０．１重量％含むことを特徴とする、上記１〜６のいずれか一つに記載の混和物。
８．
式（Ｉ）のジアルキルホスフィン酸を９０〜９９．９重量％およびそれとは異なる式（ＩＩ）のジアルキルホスフィン酸を１０〜０．１重量％含むことを特徴とする、上記１〜７のいずれか一つに記載の混和物。
９．
式（Ｉ）のジアルキルホスフィン酸を９５〜９９．９重量％およびそれとは異なる式（ＩＩ）のジアルキルホスフィン酸を５〜０．１重量％含むことを特徴とする、上記１〜８のいずれか一つに記載の混和物。
１０．
式（Ｉ）のジアルキルホスフィン酸を９８〜９９．９重量％およびそれとは異なる式（ＩＩ）のジアルキルホスフィン酸を２〜０．１重量％含むことを特徴とする、上記１〜９のいずれか一つに記載の混和物。
１１．
ジアルキルホスフィン酸が、ジエチルホスフィン酸、エチル−プロピルホスフィン酸、エチル−ブチルホスフィン酸、エチル−ペンチルホスフィン酸、エチル−ヘキシルホスフィン酸、ジプロピルホスフィン酸、プロピル−ブチルホスフィン酸、プロピル−ペンチルホスフィン酸、プロピル−ヘキシルホスフィン酸、ジブチルホスフィン酸、ブチル−ペンチルホスフィン酸、ブチル−ヘキシルホスフィン酸、ジペンチルホスフィン酸、ペンチル−ヘキシルホスフィン酸、および／またはジヘキシルホスフィン酸であることを特徴とする、上記１〜１０のいずれか一つに記載の混合物。
１２．
ジエチルホスフィン酸を９８〜９９．９重量％およびブチル−エチルホスフィン酸を２〜０．１重量％含むことを特徴とする、上記１〜１１のいずれか一つに記載の混和物。
１３．
さらに少なくとも１種の相乗剤を含有しており、前記相乗剤が、
窒素含有化合物、例えばメレム、メラム、メロン、ホウ酸メラミン、シアヌル酸メラミン、リン酸メラミン、リン酸ジメラミン、三リン酸ペンタメラミン、二リン酸トリメラミン、三リン酸テトラキスメラミン、五リン酸ヘキサキスメラミン、二リン酸メラミン、四リン酸メラミン、ピロリン酸メラミン、ポリリン酸メラミン、ポリリン酸メラム、ポリリン酸メレム、および／またはポリリン酸メロン、
アルミニウム化合物、例えば水酸化アルミニウム、ハロイサイト、サファイア製品、ベーマイト、ナノベーマイト、
マグネシウム化合物、例えば水酸化マグネシウム、
スズ化合物、例えば酸化スズ、
アンチモン化合物、例えば酸化アンチモン、
亜鉛化合物、例えば酸化亜鉛、水酸化亜鉛、酸化亜鉛水和物、炭酸亜鉛、スズ酸亜鉛、ヒドロキシスズ酸亜鉛、ケイ酸亜鉛、リン酸亜鉛、ホウリン酸亜鉛、ホウ酸亜鉛、および／またはモリブデン酸亜鉛、
ケイ素化合物、例えばシリケートおよび／またはシリコーン、
リン化合物、例えばホスフィン酸およびその塩、ホスホン酸およびその塩、ならびに／またはホスフィンオキシド、ホスファゼンおよび／もしくは（ピロ）リン酸ピペラジン類、カルボジイミド、ピペラジン類、（ポリ）イソシアナート、スチレン・アクリルポリマー、および／またはカルビニルビスカプロラクタム、
トリス（ヒドロキシエチル）イソシアヌラートと芳香族ポリカルビン酸のオリゴマーエステル、またはベンゾグアナミン、アセトグアナミン、トリス（ヒドロキシエチル）イソシアヌラート、アラントイン、グリコウリル、シアヌラート、シアヌラート・エポキシド化合物、シアヌル酸尿素、ジシアンアミド、グアニジン、リン酸グアニジン、および／もしくは硫酸グアニジンの群からの窒素含有化合物
を含むことを特徴とする、上記１〜１２のいずれか一つに記載の混和物。
１４．
上記１〜１２のいずれか一つに記載の少なくとも１種の式（Ｉ）のジアルキルホスフィン酸とそれとは異なる式（ＩＩ）のジアルキルホスフィン酸との混和物を９９〜１重量％、および相乗剤を１〜９９重量％含む、上記１〜１３のいずれか一つに記載の混和物。
１５．
上記１〜１２のいずれか一つに記載の混和物の製造方法であって、リン源を開始剤およびオレフィンと反応させ、そしてそうして得られたアルキル化されたリン化合物を鉱酸で処理し、そして濃縮及び仕上げ処理によって、少なくとも１種の式（Ｉ）のジアルキルホスフィン酸とそれとは異なる少なくとも１種の式（ＩＩ）のジアルキルホスフィン酸との混合物に転化することを特徴とする、前記方法。
１６．
リン源がホスフィン酸塩であり、オレフィンがエチレンであり、鉱酸が硫酸または塩酸であり、そしてラジカル開始剤が、２，２’−アゾビス（２−アミジノプロパン）二塩酸塩、２，２’−アゾビス（Ｎ，Ｎ’−ジメチレンイソブチルアミジン）二塩酸塩、アゾビス（イソブチロニトリル）、４，４’アゾビス（４−シアノペンタン酸）、および／もしくは２，２’アゾビス（２−メチルブチロニトリル）であり、または過酸化水素、ペルオキソ二硫酸アンモニウム、ペルオキソ二硫酸カリウム、ジベンゾイルペルオキシド、ジ−ｔｅｒｔ−ブチルペルオキシド、過酢酸、ジイソブチリルペルオキシド、クメンペルオキシネオデカノアート、ｔｅｒｔ−ブチルペルオキシネオデカノアート、ｔｅｒｔ−ブチルペルオキシピバラート、ｔｅｒｔ−アミルペルオキシピバラート、ジプロピルペルオキシジカルボナート、ジブチルペルオキシジカルボナート、ジミリスチルペルオキシジカルボナート、ジラウロイルペルオキシド、１，１，３，３−テトラメチルブチルペルオキシ−２−エチルヘキサノアート、ｔｅｒｔ−アミルペルオキシ−２−エチルヘキシルカルボナート、ｔｅｒｔ−ブチルペルオキシイソブチラート、１，１−ジ−（ｔｅｒｔ−ブチルペルオキシ）シクロヘキサン、ｔｅｒｔ−ブチルペルオキシベンゾアート、ｔｅｒｔ−ブチルペルオキシアセタート、ｔｅｒｔ−ブチルペルオキシジエチルアセタート、ｔｅｒｔ−ブチルペルオキシイソプロピルカルボナート、２，２−ジ−（ｔｅｒｔ−ブチルペルオキシ）ブタン、ｔｅｒｔ−アミルヒドロペルオキシド、および／もしくは２，５−ジメチル−２，５−ジ−（ｔｅｒｔ−ブチルペルオキシ）ヘキサンであることを特徴とする、上記１５に記載の方法。
１７．
ホスフィン酸ナトリウムをエチレンと、次いで希硫酸と反応させ、濃縮し、濾過しそして蒸留して、ジエチルホスフィン酸とブチル−エチルホスフィン酸との混合物を得ることを特徴とする、上記１５または１６に記載の方法。
１８．
反応を溶剤中で行い、そしてこの溶剤がアルコール、酸または水であることを特徴とする、上記１５〜１７のいずれか一つに記載の方法。
１９．
反応温度が５０℃と１５０℃の間であることを特徴とする、上記１５〜１８のいずれか一つに記載の方法。
２０．
他の合成用の中間体、結合剤、エポキシ樹脂、ポリウレタンおよび不飽和ポリエステル樹脂の硬化時の架橋剤または促進剤、ポリマー安定剤、植物保護剤、金属イオン封鎖剤、鉱油用添加剤、腐食防止剤としての、または洗濯洗剤および洗浄剤の用途ならびに電子機器の用途における、上記１〜１２のいずれか一つに記載の混和物の使用。
２１．
難燃剤、とりわけ透明塗料および発泡性防炎塗料用の難燃剤、木材およびその他のセルロース含有製品用の難燃剤、ポリマー用の反応性および／もしくは非反応性難燃剤としての、または難燃化ポリマー成形材料の製造のための、難燃化ポリマー成形体の製造のための、ならびに／またはポリエステルとセルロース単一布およびセルロース混紡布の含浸による難燃加工をするための、ならびに相乗剤としての、上記１〜１４のいずれか一つに記載の混和物の使用。
２２．
上記１〜１４のいずれか一つに記載の混和物を０．５〜４５重量％、熱可塑性もしくは熱硬化性のポリマーまたはこれらの混和物を０．５〜９９．５重量％、添加剤を０〜５５重量％、および充填剤または強化材料を０〜５５重量％含有しており、前記成分の合計が１００重量％になる、難燃化された熱可塑性または熱硬化性のポリマー成形材料、ポリマー成形体、ポリマーフィルム、ポリマー糸、およびポリマー繊維。
２３．
上記１〜１４のいずれか一つに記載の混和物を１〜３０重量％、熱可塑性もしくは熱硬化性のポリマーまたはこれらの混和物を１０〜９５重量％、添加剤を２〜３０重量％、および充填剤または強化材料を２〜３０重量％含有しており、前記成分の合計が１００重量％になる、難燃化された熱可塑性または熱硬化性のポリマー成形材料、ポリマー成形体、ポリマーフィルム、ポリマー糸、およびポリマー繊維。